(57)【要約】【課題】高いガスバリア性能と高い可撓性と高い耐屈曲性とを有するガスバリア性積層フィルムおよびガスバリア性積層フィルムの製造方法を提供する。【解決手段】ガスバリア性積層フィルム１００は、高分子樹脂組成物からなる基材１１０と、基材１１０の少なくとも片面に積層された蒸着層１２０と、蒸着層１２０に隣接して積層されたガスバリア層１３０と、を備え、蒸着層１２０は、金属、金属酸化物および無機酸化物からなる群から選択される少なくとも１種を含み、ガスバリア層１３０は、アミン変性高分子および無機層状化合物を含む樹脂組成物からなる。【選択図】図１
2019119214.tif 000002
【特許請求の範囲】
【請求項１】
高分子樹脂組成物からなる基材と、前記基材の少なくとも片面に積層された蒸着層と、前記蒸着層に隣接して積層されたガスバリア層と、を備えるガスバリア性積層フィルムであって、
前記蒸着層は、金属、金属酸化物および無機酸化物からなる群から選択される少なくとも１種を含み、
前記ガスバリア層は、アミン変性高分子および無機層状化合物を含む樹脂組成物からなる、ガスバリア性積層フィルム。
【請求項２】
前記アミン変性高分子が、アミン変性ポリビニルアルコールである請求項１に記載のガスバリア性積層フィルム。
【請求項３】
２３℃、０％ＲＨ条件下での酸素透過度をＡ  ｃｃ／ｍ２・ｄａｙ・ａｔｍ、
ゲルボフレックステスト１０回後、２３℃、０％ＲＨで測定した酸素透過度をＢ  ｃｃ／ｍ２・ｄａｙ・ａｔｍとし、
ゲルボフレックステスト５０回後、２３℃、０％ＲＨで測定した酸素透過度をＣ  ｃｃ／ｍ２・ｄａｙ・ａｔｍとしたとき、
Ａ≦０．１、Ｂ≦１５、Ｃ≦５０、かつＣ／Ａ≦２０００を満たす、請求項１または２に記載のガスバリア性積層フィルム。
【請求項４】
２３℃、０％ＲＨ条件下での酸素透過度がＡ  ｃｃ／ｍ２・ｄａｙ・ａｔｍとし、
ゲルボフレックステスト５０回後、２３℃、０％ＲＨで測定した酸素透過度がＣ  ｃｃ／ｍ２・ｄａｙ・ａｔｍとしたとき、
Ａ≦０．１、Ｃ≦１５、かつＣ／Ａ≦３００を満たす、請求項１または２に記載のガスバリア性積層フィルム。
【請求項５】
前記無機層状化合物がモンモリロナイトを含む、請求項１から４のいずれか１項に記載のガスバリア性積層フィルム。
【請求項６】
前記高分子樹脂組成物がポリエステル樹脂またはポリアミド樹脂を含み、前記蒸着層を形成する前記金属または前記金属酸化物がアルミニウムまたはアルミナである、請求項１から５のいずれか１項に記載のガスバリア性積層フィルム。
【請求項７】
アミン変性高分子、無機層状化合物及び溶媒を混合し、ｐＨが７を超え１４以下のコーティング液を調製する工程と、
金属、金属酸化物および無機酸化物からなる群から選択される少なくとも１種を含む蒸着層が表面に形成された基材の前記蒸着層の表面に前記コーティング液を塗布する工程と、
前記コーティング液の溶媒を除去し、ガスバリア層を作製する工程と、を含むガスバリア性積層フィルムの製造方法。
【請求項８】
前記コーティング液のｐＨが７．３より大きく１３より小さい請求項７に記載のガスバリア性積層フィルムの製造方法。
【請求項９】
前記コーティング液中の前記無機層状化合物の含有量が、０．１重量％以上４．０重量％以下である請求項７または８に記載のガスバリア性積層フィルムの製造方法。
【発明の詳細な説明】
【技術分野】
【０００１】
本発明は、高いガスバリア性と基材との密着性に優れたガスバリア性積層フィルムおよびガスバリア性積層フィルムの製造方法に関する。
【背景技術】
【０００２】
食品や医薬品の包装材料における要求品質の一つとして、内容物を変質や劣化から守る機能が求められている。例えば、食品包装材料としては、酸化による内容物の劣化を抑制し、鮮度を保持し香りを保つ機能が求められる。また、医薬品包装材料においては、内容物の有効成分の変質を防止する機能が求められる。これらの変質および劣化を引き起こす要因としては、酸素、水分、光および熱などが挙げられるが、とりわけ大きな要因は酸素による酸化劣化である。
【０００３】
一方、高いガスバリア性能を持つ透明なフィルムとして、バリアコーティングフィルムおよびバリア性樹脂の共押出フィルムなどが知られているが、特に高いガスバリア性を持つフィルムとして透明蒸着フィルムが知られている。透明蒸着フィルムは温度・湿度の影響によるガスバリア性能の劣化が少なく、また、電子レンジや金属探知機の使用が可能であり、内容物の視認性も良いため、包装用のバリアフィルム資材として広く使用されている。
【先行技術文献】
【特許文献】
【０００４】
【特許文献１】特許第２７９００５４号
【特許文献２】特開２００８−２００９７５号公報
【特許文献３】特許第３７７２４９０号
【発明の概要】
【発明が解決しようとする課題】
【０００５】
ところが、前記の透明蒸着フィルムは蒸着層の形成過程において、蒸着薄膜中にピンホール等の欠陥が多く発生しやすく、ガスバリア性能が低下することが知られている。また、無機化合物の薄膜は可撓性が悪く折り曲げおよびこすれに弱いため、例えば、印刷、ラミネートまたは製袋などの工程、および実際の包装材料の使用時において、容易にクラックが発生しガスバリア性能が著しく低下するという問題がある。
【０００６】
そのため上記問題に対して、透明蒸着層の上にトップコートとして保護層を設けるなどして欠点を補っている。
例えば、特許文献１（特許第２７９００５４号）に記載されるように、基材上に無機蒸着層を第１層とし、反応性に富む無機成分を含有した水溶性高分子を塗布した後に加熱乾燥してなるガスバリア被膜を第２層として積層する方法が報告されている。この方法では、第１層と第２層の界面に両層の反応層を生じるか、或いは第２層が第１層に生じるピンホール、クラック、粒界などの欠陥或いは微細孔を充填、補強することで、ガスバリア性能や可撓性などを補完している。
【０００７】
しかしながら、前記の方法では保護層が硬い有機／無機ハイブリッド材料からなり、また剛直な反応層を有することから、可撓性は未だ著しく低く、欠点を補っているとは言い難い。また、世界的なフードロス問題などから、さらなるハイガスバリア性能を有するフィルムが求められている。
【０００８】
また、蒸着被膜上に塩基性の液をコーティングすることで、高湿度下でのガスバリア性を改善した報告もある。特許文献２（特開２００８−２００９７５号公報）では、透明蒸着面上に樹脂と無機層状化合物を含むｐＨ７−１４の液をウェットコーティングし、バリア性被膜を形成することで、高湿度下での酸素バリア性能を高めている。しかし、製造時の工程が増えることや基材との密着性など、未だ課題は残っている。
【０００９】
一方、添加剤としてアミン化合物を加えることで、基材との密着性を改善した例もある。特許文献３（特許第３７７２４９０号）では、無機系層状化合物と水溶性高分子を主たる構成成分とするコーティング液にアミン化合物を別途加え、ウェットコーティング技術によりバリア性被膜を成膜することで、基材との密着性を改善している。
【００１０】
そこで、本発明の目的は、高いガスバリア性能と高い可撓性と高い耐屈曲性と高い密着性とを有するガスバリア性積層フィルムおよびガスバリア性積層フィルムの製造方法を提供することである。
【００１１】
本発明の他の目的は、高湿度環境においても高いガスバリア性を有するガスバリア性積層フィルムおよびガスバリア性積層フィルムの製造方法を提供することである。
本発明の他の目的は、透明性に優れたガスバリア性積層フィルムおよびガスバリア性積層フィルムの製造方法を提供することである。
【課題を解決するための手段】
【００１２】
（１）
一局面に従うガスバリア性積層フィルムは、高分子樹脂組成物からなる基材と、基材の少なくとも片面に積層された蒸着層と、蒸着層に隣接して積層されたガスバリア層と、を備えるガスバリア性積層フィルムであって、蒸着層は、金属、金属酸化物および無機酸化物からなる群から選択される少なくとも１種を含み、ガスバリア層は、アミン変性高分子および無機層状化合物を含む樹脂組成物からなる。
【００１３】
これにより、高いガスバリア性能と高い可撓性と高い耐屈曲性とを併せ持つガスバリア性積層フィルムが得られる。
【００１４】
本発明によれば、蒸着層の上に、アミン変性高分子ポリビニルアルコールおよび無機層状化合物からなる樹脂組成物の水／アルコール溶液をウェットコーティングすることで、高いバリア性を持つガスバリア層が、蒸着層に形成される可能性のあるピンホールやクラック、粒界などの微細孔に充填されて封鎖および補強し、また塩基性のコーティング液が蒸着層をわずかに溶解させ流動性を与え、蒸着層自身もより密な構造をとることで、ガスバリア性能を著しく高めているものと推測される。
【００１５】
また、無機層状化合物を含有させることにより、コーティング液中に分散された無機層状化合物により、ガス透過経路が大幅に増加するため、バリア性能が向上する。
【００１６】
（２）
第２の発明に係るガスバリア性積層フィルムは、一局面の発明に係るガスバリア性積層フィルムであって、アミン変性高分子が、アミン変性ポリビニルアルコールであってよい。
【００１７】
これにより、より高いガスバリア性能と、より高い耐屈曲性を併せ持つガスバリア性積層フィルムが得られる。
また、ガスバリア層が、ポリビニルアルコール由来の柔軟な構造を有することから、高い可撓性能を発現し、また密着性にも優れているので、ゲルボフレックステストなどの屈曲試験後においても高いガスバリア性能を維持する。すなわち、実際の包装袋として使用する時も、非常に高いガスバリア性能を長期間にわたって維持することが可能であるので、保管物の酸化劣化を抑えることができる。
【００１８】
（３）
第３の発明に係るガスバリア性積層フィルムは、一局面または第２の発明に係るガスバリア性積層フィルムであって、２３℃、０％ＲＨ条件下での酸素透過度をＡ  ｃｃ／ｍ２・ｄａｙ・ａｔｍ、ゲルボフレックステスト１０回後、２３℃、０％ＲＨで測定した酸素透過度をＢ  ｃｃ／ｍ２・ｄａｙ・ａｔｍとし、ゲルボフレックステスト５０回後、２３℃、０％ＲＨで測定した酸素透過度をＣ  ｃｃ／ｍ２・ｄａｙ・ａｔｍとしたとき、Ａ≦０．１、Ｂ≦１５、Ｃ≦５０かつＣ／Ａ≦２０００を満たしてもよい。
これにより、より高いガスバリア性能と、より高い耐屈曲性を併せ持つガスバリア性積層フィルムが得られる。
【００１９】
（４）
第４の発明に係るガスバリア性積層フィルムは、一局面または第２の発明に係るガスバリア性積層フィルムであって、２３℃、０％ＲＨ条件下での酸素透過度がＡ  ｃｃ／ｍ２・ｄａｙ・ａｔｍとし、ゲルボフレックステスト５０回後、２３℃、０％ＲＨで測定した酸素透過度がＣ  ｃｃ／ｍ２・ｄａｙ・ａｔｍとしたとき、Ａ≦０．１、Ｃ≦１５かつＣ／Ａ≦３００を満たしてもよい。
これにより、さらに高いガスバリア性能と、さらに高い耐屈曲性を併せ持つガスバリア性積層フィルムが得られる。
【００２０】
（５）
第５の発明に係るガスバリア性積層フィルムは、一局面から第４のいずれかの発明に係るガスバリア性積層フィルムであって、無機層状化合物がモンモリロナイトを含んでもよい。
これにより、ガスが透過する経路が大幅に増加するため迷路効果によって、より高いガスバリア性能を持つガスバリア性積層フィルムが得られる。
【００２１】
（６）
第６の発明に係るガスバリア性積層フィルムは、一局面から第５のいずれかの発明に係るガスバリア性積層フィルムであって、高分子樹脂組成物がポリエステル樹脂またはポリアミド樹脂を含み、蒸着層を形成する金属または金属酸化物がアルミニウムまたはアルミナであってもよい。
【００２２】
これにより、ガスバリア層と蒸着層との密着性が高いため、高いガスバリア性能と高い耐屈曲性とを併せ持つガスバリア性積層フィルムが得られる。
【００２３】
（７）
他の局面に従うガスバリア性積層フィルムの製造方法は、アミン変性高分子、無機層状化合物及び溶媒を混合し、ｐＨが７を超え１４以下のコーティング液を調製する工程と、金属、金属酸化物および無機酸化物からなる群から選択される少なくとも１種を含む蒸着層が表面に形成された基材の蒸着層の表面にコーティング液を塗布する工程と、コーティング液の溶媒を除去し、ガスバリア層を作製する工程と、を含むものである。
【００２４】
これにより、高いガスバリア性能と高い可撓性と高い耐屈曲性とを併せ持つガスバリア性積層フィルムが得られる。また、コーティング液のｐＨを変更するだけで、高いガスバリア性能と高い可撓性と高い耐屈曲性とを併せ持つガスバリア性積層フィルムを製造することができる。
【００２５】
（８）
第８の発明に係るガスバリア性積層フィルムの製造方法は、第７の発明に係るガスバリア性積層フィルムの製造方法であって、コーティング液のｐＨが７．３より大きく１３より小さくてもよい。
これにより、より高いガスバリア性能と高い可撓性と高い耐屈曲性とを併せ持つガスバリア性積層フィルムが得られる。また、コーティング液のｐＨを変更するだけで、高いガスバリア性能と高い可撓性と高い耐屈曲性とを併せ持つガスバリア性積層フィルムを製造することができる。
【００２６】
（９）
第９の発明に係るガスバリア性積層フィルムは、第７または第８の発明に係るガスバリア性積層フィルムの製造方法であって、コーティング液中の前記無機層状化合物の含有量が、０．１重量％以上４．０重量％以下であってもよい。
これにより、ガスバリア層においてガスが透過する経路が大幅に増加するため（迷路効果）、より高いガスバリア性能を持つガスバリア性積層フィルムが得られる。
【００２７】
第１０の発明に係るガスバリア性積層フィルムは、一局面の発明から上記のいずれかの発明に係るガスバリア性積層フィルムであって、アミン変性ポリビニルアルコールが、ポリビニルアミン−ポリビニルアルコールコポリマーを含むものであってよい。
【００２８】
これにより、より高いガスバリア性能と、より高い耐屈曲性を併せ持つガスバリア性積層フィルムが得られる。
【００２９】
第１１の発明に係るガスバリア性積層フィルムは、一局面の発明から上記のいずれかの発明に係るガスバリア性積層フィルムであって、ポリビニルアミン−ポリビニルアルコールコポリマーが、ビニルアミンおよびビニルアルコールの残基を含み、ポリビニルアミン−ポリビニルアルコールコポリマーの総量に対して０．５モル％以上９９モル％以下のビニルアミンを含むことが好ましい。
【００３０】
これにより、より高いガスバリア性能と、より高い耐屈曲性を併せ持つガスバリア性積層フィルムが得られる。
【００３１】
第１２の発明に係るガスバリア性積層フィルムは、一局面の発明から上記のいずれかの発明に係るガスバリア性積層フィルムであって、ガスバリア層の表面にイソシアネート化合物を含有する接着剤層が積層されていることが好ましい。
【００３２】
これにより、接着剤層に含まれるイソシアネート化合物のイソシアネート基がガスバリア層に含まれるアミノ基、水酸基と反応してウレア結合、ウレタン結合を形成することで、ガスバリア層のバリア性および耐久性がさらに向上する。
【００３３】
第１３の発明に係るガスバリア性積層フィルムは、一局面の発明から上記のいずれかの発明に係るガスバリア性積層フィルムであって、ガスバリア層の表面に接着剤層を介して樹脂層が積層されていることが好ましい。
【００３４】
これにより、樹脂層としてヒートシール性の有する樹脂で構成されるシーラントフィルムなどを用いることができ、積層フィルムを使用して袋状包装体などを形成する際のシール部（接着部）に利用することができる。
【００３５】
第１４の発明に係るガスバリア性積層フィルムは、一局面から上記のいずれかの発明に係るガスバリア性積層フィルムであって、０％ＲＨの条件下で酸素透過度が、０．０５ｃｃ／ｍ２・ｄａｙ・ａｔｍ以下であってよい。
これにより、より高いガスバリア性能を持つガスバリア性積層フィルムが得られる。
【００３６】
第１５の発明に係るガスバリア性積層フィルムは、一局面の発明から上記のいずれかの発明に係るガスバリア性積層フィルムであって、ゲルボフレックステスト５０回後の酸素透過度が、１５ｃｃ／ｍ２・ｄａｙ・ａｔｍ以下であってよい。
これにより、ガスバリア層と蒸着層との密着性が高いため、高いガスバリア性能と高い耐屈曲性とを併せ持つガスバリア性積層フィルムが得られる。
【００３７】
第１６の発明に係るガスバリア性積層フィルムは、一局面から上記のいずれかの発明に係るガスバリア性積層フィルムであって、８０％ＲＨの条件下での酸素透過度が、０．５ｃｃ／ｍ２・ｄａｙ・ａｔｍ以下であってよい。
【００３８】
これにより、高湿度下においても高いガスバリア性能を持つガスバリア性積層フィルムが得られる。
特に、分散された無機層状化合物による拘束効果で、高湿度条件下でもフリーボリュームの増加抑制により、酸素透過度を低下させることができる。
【００３９】
第１７の発明に係るガスバリア性積層フィルムは、一局面から上記のいずれかの発明に係るガスバリア性積層フィルムであって、蒸着層が、酸化アルミニウム、酸化マグネシウム、酸化スズ、および酸化珪素からなる群から選択される少なくとも一種からなってもよい。
【００４０】
これにより、より高いガスバリア性能を持つガスバリア性積層フィルムが得られる。
また、これにより、透明性に優れたガスバリア性積層フィルムが得られる。
【００４１】
第１８の発明に係るガスバリア性積層フィルムは、一局面から上記のいずれかの発明に係るガスバリア性積層フィルムであって、高分子樹脂組成物がポリエチレンテレフタレート樹脂を含み、蒸着層を形成する金属酸化物がアルミナであってもよい。
【００４２】
これにより、ガスバリア層と蒸着層との密着性が高いため、高いガスバリア性能と高い耐屈曲性とを併せ持つガスバリア性積層フィルムが得られる。
【００４３】
第１９の発明に係るガスバリア性積層フィルムは、一局面から上記のいずれかの発明に係るガスバリア性積層フィルムであって、食品用または医療用の軟包装材であってよい。
【００４４】
本発明のガスバリア性積層フィルムは、高いガスバリア性能と高い耐屈曲性と高い可撓性とを併せ持つため、食品用または医療用の軟包装材として用いることができる。
【００４５】
他の局面に従うガスバリア性積層フィルムの製造方法は、アミン変性高分子、無機層状化合物及び溶媒を混合し、ｐＨが７を超え１４以下のコーティング液を調製する工程と、金属酸化物および／または無機酸化物からなる蒸着層が表面に形成された基材の蒸着層の表面にコーティング液を塗布する工程と、コーティング液の溶媒を除去し、ガスバリア層を作製する工程を含む。
【００４６】
第２０の発明に係るガスバリア性積層フィルムの製造方法は、上記の発明に係るガスバリア性積層フィルムの製造方法であって、アミン変性高分子がアミン変性ポリビニルアルコールであってよい。
【００４７】
これにより、より高いガスバリア性能と、より高い耐屈曲性を併せ持つガスバリア性積層フィルムが得られる。
【００４８】
第２１の発明に係るガスバリア性積層フィルムの製造方法は、上記の発明に係るガスバリア性積層フィルムの製造方法であって、アミン変性ポリビニルアルコールが、ポリビニルアミン−ポリビニルアルコールコポリマーを含んでもよい。
【００４９】
これにより、より高いガスバリア性能と、より高い耐屈曲性を併せ持つガスバリア性積層フィルムが得られる。
【発明の効果】
【００５０】
本発明のガスバリア性積層フィルムは、高分子樹脂組成物からなる基材と、基材の表面に形成された、金属酸化物および／または無機酸化物からなる蒸着層と、蒸着層上に積層されており、アミン変性高分子および無機層状化合物を含む樹脂組成物からなるガスバリア層と、を含むので、高いガスバリア性能と高い可撓性と高い耐屈曲性と高い密着性とを併せ持つガスバリア性積層フィルムが得られる。
【図面の簡単な説明】
【００５１】
【図１】図１は本発明の一実施形態のガスバリア性積層フィルムの一例を示す模式的断面図である。
【発明を実施するための形態】
【００５２】
以下に、本発明を詳細に説明する。
図１は、本発明の１実施形態に係るガスバリア性積層フィルムの模式的断面図を示す。図中、１００はガスバリア性積層フィルム（以下、積層フィルムともいう。）であり、積層フィルム１００は、基材１１０、蒸着層１２０、およびガスバリア層１３０を少なくとも有する。
【００５３】
積層フィルム１００は、高分子樹脂組成物からなる基材１１０と、基材１１０の表面に形成された、金属、金属酸化物および無機酸化物からなる群から選択される少なくとも１種を含む蒸着層１２０と、蒸着層１２０上に積層されており、アミン変性高分子および無機層状化合物を含む樹脂組成物からなるガスバリア層１３０と、を含む。
【００５４】
このように、積層フィルムは、高分子樹脂組成物からなる基材１１０を第１層とし、その上に金属、金属酸化物および無機酸化物からなる群から選択される少なくとも１種を含む蒸着層１２０が第２層として積層され、蒸着層１２０の上にアミン変性高分子および無機層状化合物を含む樹脂組成物のガスバリア層１３０が第３層として積層され、少なくともこの３層がこの順序で積層されてなる積層フィルムである。なお、積層フィルムは、目的に応じて、ガスバリア層の上にさらに第４の層または第５以上の層が積層されていてもよく、基材の蒸着層と対向する側に他の層が積層されていてもよく、積層数は限らない。
以下に、積層フィルムの各層の構成を説明する。
【００５５】
（基材１１０）
本発明において用いられる基材１１０は高分子樹脂組成物からなり、シート状またはフィルム状のものである。基材１１０は主として機械的性質やフィルムの加工性等を付与するためのもので、一般に市販されている各種の熱可塑性樹脂フィルムが含まれる。
【００５６】
特に限定されないが代表的なものとして、ポリエチレン、ポリプロピレンなどのポリオレフィン、ポリエチレンテレフタレート、ポリブチレンテレフタレート、ポリエチレン−２，６−ナフタレート等のポリエステル、ナイロン６、ナイロン１２などのポリアミド、ポリ塩化ビニル、エチレン酢酸ビニル共重合体またはそのけん化物、ポリスチレン、ポリカーボネート、ポリスルホン、ポリフェニレンオキサイド、ポリフェニレンサルファイド、芳香族ポリアミド、ポリイミド、ポリアミドイミド、セルロース、酢酸セルロース、ポリ塩化ビニリデン、ポリアクリロニトリル、ポリビニルアルコールなど、およびこれらの共重合体が挙げられる。
【００５７】
コストパフォーマンス、透明性、ガスバリア性等の観点から、ポリエチレンテレフタレートなどのポリエステル、ポリエチレン、ポリプロピレンなどのポリオレフィンが好ましく、２軸延伸されたポリエチレンテレフタレートフィルムとポリアミドフィルムがより好ましい。
【００５８】
高分子樹脂組成物から基材１１０を製造する方法は、共押出法、キャスト法など、既存の方法を使用することができる。また、基材１１０は積層されてなるものでもよい。その場合、各層の種類、積層数や積層方法は特に限定されず、目的に応じて公知の方法から任意に選択することができる。
【００５９】
基材１１０は、未延伸、一軸延伸、二軸延伸のいずれでもよいが、寸法安定性および機械特性の観点から、二軸延伸されたものが特に好ましい。
また、基材１１０には、各種の添加剤が含まれていても良い。例えば、酸化防止剤、耐候剤、熱安定剤、滑剤、結晶核剤、紫外線吸収剤、着色剤、帯電防止剤、可塑剤、滑剤等がある。また、透明性を損なわない程度であれば、無機または有機の粒子を含んでいても良い。
例えば、タルク、カオリン、炭酸カルシウム、酸化チタン、酸化珪素、フッ化カルシウム、フッ化リチウム、アルミナ、硫酸バリウム、ジルコニア、マイカ、リン酸カルシウム、架橋ポリスチレン系粒子などがある。無機粒子、有機粒子の平均粒子径としては、好ましくは０．００１〜１０μｍ、さらに好ましくは０．００３〜５μｍである。なお、平均粒子径は透過型顕微鏡などを用いて１００００〜１０００００倍の写真を撮影し、数平均により求めた粒子径である。
【００６０】
さらに、基材１１０は透明であることが好ましい。全光線透過率が、４０％以上が好ましく、６０％以上がさらに好ましく、さらに好ましくは８０％以上である。また基材１１０は、平滑であることが好ましい。
基材１１０の厚さは、特に限定されないが２〜１０００μｍが好ましく、５〜５００μｍの範囲がさらに好ましく、最も好ましくは８〜２００μｍの範囲である。
【００６１】
成膜時の密着性をさらに改善するため、基材１１０の表面をコロナ放電処理、グロー放電処理、化学修飾その他の表面粗面化処理を施してもよく、また、公知のアンカーコート処理、印刷、装飾が施されていてもよい。
【００６２】
（蒸着層１２０）
蒸着層１２０は、金属、金属酸化物および／または無機酸化物を基材の表面に蒸着処理することにより、基材表面に形成される層である。
蒸着層１２０における、金属、金属酸化物および／または無機酸化物としては特に限定されるものではないが、ケイ素、アルミニウム、チタン、ジルコニウム、スズ、マグネシウムなどの酸化物もしくは単体、或いはそれらの複合物が用いられる。
【００６３】
基材表面に蒸着層１２０を形成する方法は、金属、金属酸化物および／または無機酸化物を蒸着処理する方法であり、具体的には真空蒸着法、ＣＶＤ法、スパッタリング法などが挙げられる。蒸着層１２０を形成する方法は、真空蒸着法またはＣＶＤ法が好ましい。
【００６４】
蒸着層１２０の膜厚は、用途などによって異なるが、数十Åから５０００Åの範囲が望ましい。蒸着層１２０の膜厚が薄すぎると蒸着層１２０の連続性に問題があり、また蒸着層１２０の膜厚が厚すぎるとクラックが発生しやすく、可撓性が低下するため、好ましくは５０〜３０００Åである。
【００６５】
また、本発明では、蒸着層１２０に代わり、金属酸化物層および無機酸化物層からなる群から選択された酸化物層を基材１１０に積層してもよい。
酸化物層を積層する方法としては、スパッタリング、ウェットコーティングなど公知の方法を用いることができる。ウェットコーティングとしては、ディッピング法、ロールコーティング法、スクリーン印刷法、スプレー法などの方法が用いられる。
【００６６】
（ガスバリア層１３０）
ガスバリア層１３０は、上記の蒸着層１２０上に形成されており、アミン変性高分子および無機層状化合物を含む樹脂組成物からなる。
ガスバリア層１３０は、アミン変性高分子、無機層状化合物、および水溶液もしくは水／アルコール溶液などの溶媒を少なくとも含み、無機層状化合物を分散させて得られたｐＨが７を超え１４以下のコーティング液を、基材１１０の蒸着層１２０上に塗布、乾燥させて溶媒を除去することにより形成される。
【００６７】
次に、コーティング液に含まれる各成分について、以下に詳述する。
（アミン変性高分子）
アミン変性高分子としては、ヒドロキシ基の少なくとも一部がアミノ基に置換されたポリビニルアルコール（アミン変性ポリビニルアルコールともいう。）が好ましく使用される。アミン変性ポリビニルアルコールは、ビニルアミン−ビニルアルコールコポリマーを含むことが好ましい。つまり、上記ガスバリア層１３０はビニルアルコールおよびビニルアミンを含むコポリマー（以下、ポリビニルアミンコポリマーまたはＰＶＡｍと記載する場合がある。）を含むことができる。
【００６８】
上記ポリビニルアミンコポリマーは、ビニルアミン残基およびビニルアルコール残基をブロックコポリマー、ランダムコポリマー、またはそれらの組み合わせとして含むことができる。
上記ビニルアルコールおよびビニルアミンのランダムコポリマーは米国特許第６，５５９，２２７号において開示されている方法で製造されてよく、それを本明細書に援用する。米国特許第６，５５９，２２７号において開示されている製造方法により製造された製品は、本発明に従う樹脂組成物に十分に適している。
【００６９】
米国特許第６，５５９，２２７号において開示されているように、その製造方法は概してＮ−ビニルアミド単位およびビニルアセテート単位を含むコポリマーを加水分解し、塩基性条件下で水中に分散させる工程を含む。そのＮ−ビニルアミド単位は例えばＮ−ビニルホルムアミド、Ｎ−ビニルアセトアミド、および／または官能基を含むいずれかの適切なアミドから与えられる。ポリビニルアミンコポリマーの製造は加水分解工程を含み、ここでビニルアセテートおよびＮ−ビニルアミドのコポリマーは少なくとも約７０％以上、好ましくは少なくとも約８０％以上、好ましくは少なくとも約９０％以上、好ましくは少なくとも約９５％以上の程度まで加水分解され、本質的に１００％の加水分解を有するコポリマーが好ましい。
【００７０】
上記加水分解は塩基性条件下で実行されてもよい。その塩基性条件は強いアルカリ、例えば苛性アルカリを添加することにより作り出すことができる。苛性アルカリの例には苛性ソーダまたは苛性カリが含まれる。そのアルカリはモノマー全体の当量あたり通常０．１から１０当量まで、例えば０．５から５当量まで添加される。
【００７１】
加水分解の後、得られたスラリーを冷却し、その固体を液体からあらゆる適切な手段により分離することができる。その製造方法には洗浄工程も含まれてよく、ここで集められたポリマーは洗浄されてあらゆる不純物が除去される。洗浄は、ポリマー中の不純物をポリマーの喪失を最小限にして除去するために、１）アルコール、２）２０℃以下の冷水、または３）塩水から選択される少なくとも１つを含む洗浄液を用いて達成することができる。
【００７２】
適切なポリビニルアミンコポリマーを製造するための他の方法が、米国特許第５，３００，５６６号、米国特許第５，１９４，４９２号、および米国特許第５，４９１，１９９号において開示されており、それらを全て本明細書に援用する。
【００７３】
ガスバリア層１３０において好ましく使用されるポリビニルアミンコポリマー（水溶性コポリマーともいう。）は、好ましくは次の構造を有する：
【００７４】
【化１】
2019119214.tif 000003
【００７５】
ここで、ｍは０〜１５モル％であり；ｎは５０〜９９モル％であり；ｘは０〜３０モル％であり；およびｙは１〜５０モル％である。
【００７６】
上記コポリマーは米国特許第５，３００，５６６号に記載のアルコール、例えばメタノール中での二相加水分解により製造される。
より詳細には、その製造方法は、ビニルアセテートモノマーおよびＮ−ビニルホルムアミドモノマーを反応容器中の反応混合物の中に連続的に供給する工程を含む。ビニルアセテートおよびＮ−ビニルホルムアミドは共重合してポリビニルアセテート−コ−ポリ（Ｎ−ビニルホルムアミド）を生じる。次いで上記のコポリマーを反応容器から取り出し、そのコポリマーのアセテート官能性をメタノール性の媒体中で加水分解すると、ビニルアルコールコポリマーがメタノールおよび酢酸メチルで膨潤されたゲルとして生じる。次いでそのゲルを細かく砕くと微粒子状のコポリマー生成物が得られる。
【００７７】
場合によりその微粒子状のコポリマー生成物をメタノールですすぎ、次いでメタノール中のスラリーとして酸または塩基を用いて加水分解してポリビニルアルコール（ＰＶＯＨ）／ポリビニルアミンコポリマー（ＰＶＡｍ）粒子を生成することができる。
そのＰＶＯＨ／ＰＶＡｍ粒子をメタノールで洗浄して可溶性の塩類および副産物を除去する。次いで得られたコポリマーを乾燥させて用いることができる。得られたコポリマーは、適切な分子量、例えば約１０，０００から約２００，０００までの範囲の平均分子量を有する。重合反応のための適切なフリーラジカル開始剤には有機ペルオキシド類が含まれる。その開始剤は反応混合物中に約２重量％までの量で存在することができる。
【００７８】
ポリビニルアミンコポリマーは米国特許第５，４９１，１９９号に記載の方法に従って製造されてもよい。ここで、本質的に塩を含まないビニルアミンコポリマー、例えばビニルアルコールおよびＮ−ビニルホルムアミドのコポリマーが、出発物質を水性溶媒媒体中で、第１遷移系列またはＶＩＩＩ族のどちらかのメンバーである遷移金属を含む触媒の存在下で加熱することにより生成される。このクラスの範囲内で、その触媒はあらゆる金属または酸化された金属を含む金属錯体を含むことができる。
ＶＩＩＩ族のメンバーを含む触媒には、パラジウム、プラチナまたはロジウムを含む触媒が含まれる。第１遷移系列の金属にはバナジウム、クロム、マンガン、銅および亜鉛が含まれる。その反応を約０．２５〜１２時間進行させる。
【００７９】
その水性媒体は、少なくとも約５０モル％の水であることができるが、他の溶媒、例えばアルコール類が存在していてもよい。その触媒は出発するポリマーの濃度に基づいて約５から約７０モル％までの濃度で存在することができる。その反応は、バッチまたは連続的製造方法のどちらかで実行されてもよい。
【００８０】
米国特許第５，４９１，１９９号に従って、上記の製造方法はＮ−ビニルホルムアミドポリマー類を対応する塩を含まないビニルアミンポリマー類に、連産品である塩類の除去を必要とすることなく１工程で変換する。
【００８１】
上記ポリビニルアミンコポリマー（水溶性コポリマー）の製造方法には、次の工程が含まれてもよい：
ａ）Ｎ−ビニルホルムアミドの総量の第１部分を反応器の中に装填する工程；
ｂ）少なくとも１種類のビニルＣ１−Ｃ１０アルキルエステルの総量の第１部分を反応器の中に装填する工程；
ｃ）フリーラジカル重合触媒の総量の第１部分を第１触媒流速で反応器の中に連続的に供給する工程；
ｄ）Ｎ−ビニルホルムアミドの第１部分、少なくとも１種類のビニルＣ１−Ｃ１０アルキルエステルの第１部分を、フリーラジカル重合触媒の存在下で、重合条件下で、第１期間の間接触させる工程；
ｅ）第１期間の後、Ｎ−ビニルホルムアミドの総量、ビニルＣ１−Ｃ１０アルキルエステルの総量、およびフリーラジカル重合触媒の総量が反応器の中に供給されるまで、重合条件下で、第２期間の間ｎ−ビニルホルムアミドの第２部分をｎ−ビニルホルムアミド流速で反応器の中に連続的に供給し、一方で同時に少なくとも１種類のビニルＣ１−Ｃ１０アルキルエステルの第２部分を反応器の中にエステル流速で供給し、一方で同時にフリーラジカル重合触媒の第２部分を反応器の中に第２触媒流速で供給する工程；続いて
ｆ）第３期間の間、ｎ−ビニルホルムアミドおよび少なくとも１種類のビニルＣ１−Ｃ１０アルキルエステルをフリーラジカル重合触媒の存在下で反応器中において重合条件下で接触させて、ポリビニルホルムアミドおよび１種類以上のポリビニルＣ１−Ｃ１０アルキルエステル類を含む中間体コポリマーを生成し、ここで、第３期間は反応器中の中間体コポリマーの固体含有量が約２０重量％以上約７０重量％以下である時に終了する工程；続いて
ｇ）コポリマーを、酸性または塩基性条件のどちらかの下で鹸化して中間体ポリビニルアミド−ポリビニルアルコールコポリマーを生成する工程；続いて
ｈ）その中間体ポリビニルアミド−ポリビニルアルコールコポリマーを、酸性または塩基性条件のどちらかの下で加水分解して水溶性コポリマーを生成する工程。
【００８２】
ポリビニルアミンコポリマーは、ビニルアミンおよびビニルアルコールの残基を含む。そのポリビニルアミンコポリマーは存在するポリビニルアミンコポリマーの総量に基づいて約０．５モル％以上のビニルアミン、および９９モル％以下のビニルアミンを含むことができる。
【００８３】
上記ポリビニルアミンコポリマーの重量平均分子量は約５，０００ｇ／モル以上、および約２，０００，０００ｇ／モル以下であってもよい。
【００８４】
上記ポリビニルアミンコポリマーは単峰性分布を有するコポリマーを含んでいてもよい。別の態様において、そのポリビニルアミンコポリマーは二峰性分布または多峰性分布を有するコポリマーを含んでいてもよい。
【００８５】
上記ポリビニルアミンコポリマーは、重量平均分子量（Ｍｗ）を数平均分子量（Ｍｎ）により割ったものとして決定される、１から約２００までの多分散指数を有していてもよい。
【００８６】
本発明の別の観点において、ポリビニルアミンコポリマー（水溶性コポリマー）は：
（ａ）９９から１モル％までのＮ−ビニルホルムアミドおよび（ｂ）１から９９モル％までの１種類以上のビニルＣ１−Ｃ１０アルキルエステル類を共重合させ、次いで共重合した単位（ａ）からのホルミル基の３０から１００モル％までを加水分解してアミノ基を形成し、共重合した単位（ｂ）からのＣ１−Ｃ１０アルキルエステル基の３０から１００モル％までを加水分解してヒドロキシル基を形成することにより形成されるコポリマーを含む。ここでそのコポリマーは、４重量％の水溶液が約１００濁度単位未満の濁度を有することにより証明される単峰性分子量分布を有する。
【００８７】
さらに別の水溶性コポリマーは：
（ａ）９９から１モル％までのＮ−ビニルホルムアミドおよび
（ｂ）１から９９モル％までの１種類以上のビニルＣ１−Ｃ１０アルキルエステル類を共重合させ、次いで共重合した単位（ａ）からのホルミル基の３０から１００モル％までを加水分解してアミノ基を形成し、共重合した単位（ｂ）からのＣ１−Ｃ１０アルキルエステル基の３０から１００モル％までを加水分解してヒドロキシル基を形成することにより形成されるコポリマーを含む。ここで、そのコポリマーは本質的にアミジン環を含まず、これはそのコポリマーの１３Ｃ  ＮＭＲスペクトル中にアミジンの炭素原子の吸収と一致する吸収が無いことにより証明される。
【００８８】
（ポリビニルアミン−ポリビニルアルコールコポリマーの他の構成）
ポリビニルアミン−ポリビニルアルコールコポリマーは、以下の構成を有することができる。
（ａ）９９から１モル％までのＮ−ビニルホルムアミドおよび
（ｂ）１から９９モル％までの１種類以上のビニルＣ１−Ｃ１０アルキルエステル類を共重合させ、次いで共重合した単位（ａ）からのホルミル基の３０から１００モル％までを加水分解してアミノ基を形成し、共重合した単位（ｂ）からのＣ１−Ｃ１０アルキルエステル基の３０から１００モル％までを加水分解してヒドロキシル基を形成することにより形成され、そのコポリマーがゲル浸透勾配溶離クロマトグラフィー分析における本質的に１個のピークにより証明される単峰性組成分布を有することができる。
上記ビニルＣ１−Ｃ１０アルキルエステル類は、ビニルアセテート、ビニルプロピオネート、またはそれらの組み合わせであり得る。
上記ポリビニルアミン−ポリビニルアルコールコポリマーは、約０．５モル％から約２０モル％までのアミン官能基を含むことができる。
上記ポリビニルアミン−ポリビニルアルコールコポリマーは、約５モル％から約１５モル％までのアミン官能基を含むことができる。
【００８９】
（無機層状化合物）
本発明で用いる無機層状化合物とは、コーティング液へ分散させる以前の状態として、単位結晶層が互いに積み重なって層状構造を形成している物をいう。層状構造とは、原子が共有結合等によって強く結合して密に配列した面が、ファン・デル・ワールス等の弱い結合力によってほぼ平行に積み重なった構造をいう。
無機層状化合物の中でも特に溶媒への膨潤性を持つ粘土鉱物が好ましく用いられる。
【００９０】
粘土鉱物は、一般に（ｉ）シリカの四面体層の上部に、アルミニウムやマグネシウム等を中心金属とした八面体層を有する２層構造を有するタイプと、（ｉｉ）シリカの四面体層が、アルミニウムやマグネシウム等を中心金属とした八面体層を両側から挟んでなる３層構造を有するタイプに分類される。（ｉ）の２層構造タイプの粘土鉱物としては、カオリナイト族およびアンチゴライト族等の粘土鉱物が挙げられる。（ｉｉ）の３層構造タイプの粘土鉱物としては、層間カチオンの数によってスメクタイト族、バーミキュライト族、およびマイカ族等の粘土鉱物が挙げられる。
【００９１】
これらの粘土鉱物としては、カオリナイト、ディッカイト、ナクライト、ハロイサイト、アンチゴライト、クリソタイル、パイロフィライト、モンモリロナイト、バイデライト、ノントロナイト、サポナイト、ソーコナイト、スチブンサイト、ヘクトライト、テトラシリリックマイカ、ナトリウムテニオライト、白雲母、マーガライト、タルク、バーミキュライト、金雲母、ザンソフィライト、緑泥石等が挙げられる。また、これら粘土鉱物を有機化剤でイオン交換等の処理し、分散性等を改良した有機修飾粘土鉱物も、アルカリ金属イオン供与化合物として用いることができる（有機修飾粘土鉱物の種類、製造方法については、例えば前野昌弘、「粘土の科学」、１７４−１８１、１９９３年、日刊工業新聞社を参照）。有機化剤の例としては、ジメチルジステアリルアンモニウム塩やトリメチルステアリルアンモニウム塩等の第４級アンモニウム塩やフォスフォニウム塩、イミダゾリウム塩等を挙げることができる。
【００９２】
上記粘土鉱物の中でもスメクタイト族、バーミキュライト族およびマイカ族の粘土鉱物が好ましく、スメクタイト族が特に好ましい。スメクタイト族としては、例えばモンモリロナイト、バイデライト、ノントロナイト、サポナイト、ソーコナイト、スチブンサイト、ヘクトライトが挙げられる。本発明における無機層状化合物は、モンモリロナイトであることが最も好ましい。また無機層状化合物として、２種類以上を用いてもよい。
【００９３】
無機層状化合物のアスペクト比は、２００〜１００００の範囲であることが好ましく、２００〜５０００の範囲であることがより好ましい。このようなアスペクト比の無機層状化合物を用いることにより、よりガスバリア性に優れる積層フィルムとなる。
【００９４】
無機層状化合物の平均粒径は、３０μｍ以下であることが好ましい。このような平均粒径の無機層状化合物を含む樹脂組成物からなる積層フィルムは、ガスバリア性により優れるものとなる。またこのような平均粒径の無機層状化合物を用いることにより、製膜性にも優れる。本発明で得られる積層フィルムを特に透明性が求められる用途に用いる場合には、蒸着層１２０に含まれる無機層状化合物の平均粒径は１μｍ以下であることが好ましい。
【００９５】
前記した無機層状化合物のアスペクト比（Ｚ）とは、Ｚ＝Ｌ／ａで定義される値である。ここで、Ｌは無機層状化合物の平均粒径であり、ａは、無機層状化合物の単位厚さ、即ち、無機層状化合物の単位結晶層の厚みを示し、粉末Ｘ線回析法（「機器分析の手引き（ａ）」（１９８５年、化学同人社発行、塩川二朗監修）６９頁参照）により求められる。
【００９６】
本発明における無機層状化合物の平均粒径とは、コーティング液に含まれるコーティング液と同じコーティング液に無機層状化合物を分散させて、回折／散乱法により求めた粒径（体積基準のメジアン径）である。
【００９７】
コーティング液を蒸着層１２０の表面に塗布する方法としては、ウェットコーティングとして通常用いられる、ディッピング法、ロールコーティング法、スクリーン印刷法、スプレー法などの公知の方法が用いられる。ウェット時の厚みは各種コーティング方法により異なるが、溶媒除去後の厚みは、０．０１〜２０μｍの範囲であればよい。好ましくは０．０１〜５μｍ、さらに好ましくは０．１〜１．０μｍである。
【００９８】
（コーティング液）
ガスバリア層を形成するために用いられるコーティング液に含まれる溶媒は、使用する無機層状化合物を膨潤し劈開させる溶媒であることが好ましい。
無機層状化合物が親水性の膨潤性粘土鉱物の場合には、水、アルコール類（メタノール、エタノール、プロパノール、イソプロパノール、エチレングリコール、ジエチレングリコールなど）、ジメチルホルムアミド、ジメチルスルホキシド、アセトン等が挙げられる。特に、水、アルコール、水とアルコールの混合物が好ましい。
【００９９】
また、無機層状化合物が有機修飾粘土鉱物の場合には、ベンゼン、トルエン、キシレンなどの芳香族炭化水素類、エチルエーテル、テトラヒドロフランなどのエーテル類、アセトン、メチルエチルケトン、メチルイソブチルケトンなどのケトン類、ｎ−ペンタン、ｎ−ヘキサン、ｎ−オクタンなどの脂肪族炭化水素類、クロロベンゼン、四塩化炭素、クロロホルム、ジクロロメタン、１，２−ジクロロエタン、パークロロエチレンなどのハロゲン化炭化水素類、酢酸エチル、メタクリル酸メチル、フタル酸ジオクチル、ジメチルホルムアミド、ジメチルスルホキシド、メチルセロソルブ、シリコンオイルなどをコーティング液の溶媒として用いることができる。
【０１００】
（コーティング液の製造方法）
ガスバリア層を形成するために用いられるコーティング液は、アミン変性高分子、無機層状化合物および溶媒を含む。
該コーティング液は、以下の方法で調製することができる。
例えば、アミン変性高分子（以下、樹脂）を溶媒に溶解させてなる樹脂溶液と、無機層状化合物を予め溶媒に膨潤し劈開させた無機層状化合物の分散液とを混合する方法；無機層状化合物を予め溶媒に膨潤し劈開させた無機層状化合物の分散液に樹脂を直接混合する方法；樹脂溶液と無機層状化合物とを混合する方法があげられる。
【０１０１】
コーティング液を調製する際には、樹脂と無機層状化合物とを含む液に高圧分散処理してもよいし、予め高圧分散処理した無機層状化合物の分散液と、樹脂とを前記した方法で混合してもよい。ガスバリア層を形成するコーティング液を調製する際には、その分散性の観点から、高圧分散装置を用いて高圧分散処理することが好ましい。
【０１０２】
（コーティング液のｐＨ調製）
ガスバリア層を形成するために用いられるコーティング液のｐＨは７を超え１４以下である。
そしてコーティング液のｐＨは、１３以下が好ましく、１２以下がより好ましく、１１以下がさらに好ましく、９．６以下が最も好ましい。また、コーティング液のｐＨは７．５以上が好ましく、７．９以上がより好ましく、８．３以上がさらに好ましく、８．５以上が最も好ましい。また、コーティング液のｐＨは、７．９以上９．６以下とすることがより好ましく、８．５以上９．５以下とすることがさらに好ましい。
コーティング液のｐＨを下限値以上にすることで、蒸着層１２０をわずかに溶解して蒸着層１２０にあった微細孔を塞ぎ蒸着層１２０が密で平坦な構造となることで、積層フィルム１００のガスバリア性能を高めることができる。一方で、コーティング液のｐＨを上限値以下とすることで、高い塩基性の影響で蒸着層１２０が劣化浸食されることを防ぎ、積層フィルム１００のガスバリア性能が低下することを防ぐことができる。したがって、コーティング液のｐＨをこの範囲とすることで、ガスバリア性に顕著に優れる積層フィルム１００を得ることができる。
【０１０３】
すなわち、塩基性のコーティング液が蒸着層１２０の界面に作用して反応層を生じるか、あるいは蒸着層１２０に生じ得るピンホール、クラック、粒界などの欠陥或いは微細孔を封鎖し補強することで緻密構造が形成されるため、高いガスバリア性、耐水性、耐湿性を向上させるとともに、変形に耐えられる可撓性を向上させることができるものと推測される。
【０１０４】
コーティング液のｐＨを調製する方法は、公知の方法を用いることができる。例えば、水酸化ナトリウム等の塩基性添加剤をコーティング液に添加する方法、イオン交換樹脂を用いる方法が好ましい。
【０１０５】
コーティング液に含まれる無機層状化合物とアミン変性高分子（樹脂）の割合は、無機層状化合物と樹脂の体積の合計を１００％とするとき、無機層状化合物の割合が５〜９５％であることが好ましく、５〜５０％であることがさらに好ましく、１０〜５０％であることがより好ましく、２０〜５０％であることが最も好ましい。樹脂の割合は、５〜９５％であることが好ましく、５０〜９５％であることがさらに好ましく、５０〜９０％であることがより好ましく、５０〜８０％であることが最も好ましい。
また、コーティング液に含まれる無機層状化合物の割合は、無機層状化合物とアミン変性高分子（樹脂）の重量の合計を１００重量％とするとき、１０〜５０重量％であることが好ましく、２０〜４０重量％であることがさらに好ましく、２５〜３５重量％であることがより好ましい。
【０１０６】
本発明でコーティング液にアミン変性高分子以外の水溶性高分子を含有させることもできる。そのような水溶性高分子としては、ポリビニルアルコール、ポリビニルピロリドン、デンプン、メチルセルロース、カルボキシメチルセルロース、アルギン酸ナトリウムなどが挙げられる。特に、ポリビニルアルコール（以下、ＰＶＡとする）をコーティング液に含有させるのが好ましい。ここでいうＰＶＡは、一般にポリ酢酸ビニルをけん化して得られるもので、酢酸基が数十％残存している、いわゆる部分けん化ＰＶＡから酢酸基が数％しか残存していない完全けん化ＰＶＡまでを含み、とくに限定されるものではない。ガスバリア層は、さらにエチレン−ビニルアルコールコポリマーを含むことができる。
【０１０７】
コーティング液には、界面活性剤を添加することもできる。
界面活性剤を含有するコーティング液を塗工してガスバリア層を形成することにより、該ガスバリア層と蒸着層との密着性を向上させることができる。界面活性剤の含有量は、通常、コーティング液１００重量％中０．００１〜５重量％である。
【０１０８】
界面活性剤としては、アニオン性界面活性剤、カチオン性界面活性剤、両性イオン性界面活性剤、非イオン性界面活性剤など、公知の界面活性剤を用いることができる。
【０１０９】
（架橋剤）
なお、コーティング液は以下の架橋剤を含めることもできる。
コーティング液に含まれる樹脂が、水酸基、アミノ基、カルボキシル基、アンモニウム基などの架橋性反応基を有する場合には、用いられる架橋剤として、チタン系カップリング剤、シラン系カップリング剤、メラミン系カップリング剤、エポキシ系カップリング剤、イソシアネート系カップリング剤、カルボジイミド系カップリング剤、銅化合物、ジルコニウム化合物、上記架橋性反応基と反応し得る官能基を有するホモポリマーまたはコポリマー類等が挙げられる。これら架橋剤は、一種類のみを用いてもよく、適宜、二種類以上を混合して用いてもよい。
【０１１０】
架橋剤をコーティング液に添加する場合には、通常架橋剤を予めアルコール類等の溶媒に１０〜９０重量％溶解させた架橋剤溶液を、コーティング液に添加する方法によって実施される。
また、架橋剤をコーティング液に添加する方法の他に、ガスバリア層１３０の表面および／またはガスバリア層１３０の裏面（ガスバリア層と蒸着層との間）に、架橋剤を含む層を形成してもよい。すなわち、ガスバリア層１３０の表面に架橋剤を含むトップコート液を塗布することによりトップコート層を形成し、蒸着層１２０の表面に架橋剤を含むアンダーコート液を塗布することによりアンダーコート層を形成してもよい。このような方法によれば、以下の利点がある。
コーティング液に含まれるアミン変性化合物の反応性が高いために、架橋剤をコーティング液に添加した場合にはコーティング液がゲル化する場合がある。しかし、上記のようにトップコート液、アンダーコート液に架橋剤を添加する場合には、これらの液がゲル化することなくガスバリア層との界面のみで架橋することになる。
【０１１１】
なお、架橋剤を使用する場合は、架橋剤が添加されたコーティング液、オーバーコート液、アンダーコート液を塗布し、室温などで溶媒を除去することによって層を形成するようにしてもよいが、適宜、加熱、紫外線（ＵＶ）照射、電子線（ＥＢ）照射などによってコーティング液、オーバーコート液、アンダーコート液に含まれる架橋剤を活性化させて反応させ、あるいは反応を促進させるようにしてもよい。
【０１１２】
架橋剤として具体的には、以下が挙げられる。
Ｎ−ビニルピリジン、エチレン的に不飽和なモノ、ジ、またはトリアルキルアンモニウム塩類、Ｎ−メチルアミノエチルアクリレート、Ｎ，Ｎ−ジメチルアミノエチルメタクリレート、Ｎ，Ｎ−ジメチルアミノメチル−Ｎ−アクリルアミド、Ｎ，Ｎ−ジメチルアミノエチル−Ｎ−アクリルアミドのコポリマー類、ポリビニルアルコール、ラテックス、ポリウレタン、ポリエステル類、ポリアミド類、ポリビニルピリジン、アクリル酸ポリマー類、無水マレイン酸コポリマー類、ポリアルキレンオキシド、メタクリルアミドコポリマー類、ポリビニルオキサゾリジノン類、マレイン酸コポリマー類、ビニルアミンコポリマー類、メタクリル酸コポリマー類、アクリロイルオキシスルホン酸コポリマー類、ビニルイミダソールコポリマー類、ビニルスルフィドコポリマー類、スチレンスルホン酸を含むホモポリマーまたはコポリマー類、アルファ−オレフィン−ビニルアセテートコポリマー類、アルファ−オレフィン−ビニルアルコールコポリマー類、およびそれらの組み合わせからなる群から選択される少なくとも１種類の追加のポリマー。
【０１１３】
（ガスバリア層１３０にラミネートされる樹脂層）
ガスバリア層１３０上に反応性化合物を含む接着層を介して樹脂層を積層することもできる。接着層に含まれる反応性化合物がガスバリア層１３０を形成するアミン変性高分子に含まれるヒドロキシ基、アミノ基と反応し、両層の界面で架橋層を形成することで、ガスバリア性能をさらに向上させることができる。
【０１１４】
樹脂層を形成する材料は、所望とする機能、特性などに応じて公知の材料から選択することができる。例えば、樹脂層として、ヒートシール性の有する樹脂で構成されるシーラントフィルムを用いることにより、積層フィルムを使用して袋状包装体などを形成する際のシール部（接着部）に利用することができる。
シーラントフィルムを構成する樹脂としては、例えば、ポリエチレン、ポリプロピレン、エチレン−酢酸ビニル共重合体、エチレン−メタクリル酸共重合体、エチレン−メタクリル酸エステル共重合体、エチレン−アクリル酸共重合体、エチレン−アクリル酸エステル共重合体及びそれらの金属架橋物等が挙げられる。シーラントフィルムの厚さは、一般的には１５μｍ以上２００μｍ以下の範囲であるのが好ましい。
【０１１５】
樹脂層の形成は、選択した樹脂層の材料に応じて公知の接着方法を用いて実施することができる。例えば、接着剤を用いたドライラミネート、熱接着性樹脂を用いた押出成形などのラミネート方法を用いてもよい。接着剤を用いたドライラミネートの場合、接着剤が接着剤層を形成する構成となる。また、熱接着性樹脂を用いた押出成形の場合、熱接着性樹脂が接着剤層を形成する構成となる。
【０１１６】
接着剤としては、例えば、二液硬化型ポリウレタン系接着剤を用いることができる。当該接着剤は分子内にイソシアネート基を少なくとも２個以上有するイソシアネート化合物を含有することが好ましい。このようなポリウレタン系接着剤を使用することにより、上記したようにイソシアネート基がガスバリア層に含まれるアミノ基、水酸基と反応してウレア結合、ウレタン結合を形成する。これによりガスバリア層のバリア性および耐久性がさらに向上する。
【０１１７】
本発明の積層フィルム１００は、ガスバリア層１３０または樹脂層の表面に、さらに印刷層など他の層が積層されていてもよい。
本発明で得られる積層フィルム１００を構成する各層は、本発明の効果を損なわない程度に必要に応じて、紫外線吸収剤、着色剤、酸化防止剤等の各種添加剤を含有していてもよい。
【０１１８】
このようにして得られた積層フィルム１００は、後述する酸素透過度（２３℃・０％ＲＨ）の値は、０．１未満であり、０．０５未満が好ましく、０．０１未満がより好ましく、０．００５以下がさらに好ましい。また、後述する酸素透過度（２３℃・８０％ＲＨ）の値は、５．０未満であり、１．０以下が好ましく、０．５未満がより好ましく、０．１５以下がさらに好ましい。また、後述するゲルボフレックステスト１０回後の酸素透過度（２３℃・０％ＲＨ）の値は、２０以下であり、４．０以下が好ましく、３．５以下がより好ましく、１．５以下がさらに好ましい。また、後述するゲルボフレックステスト５０回後の酸素透過度（２３℃・０％ＲＨ）の値は、１００以下であり、５０以下が好ましく、１５以下がより好ましく、１０以下がさらに好ましい。後述する水蒸気透過度試験の値は、２．０未満であり、１．０以下が好ましく、０．９以下がより好ましく、０．６以下がさらに好ましい。
【実施例】
【０１１９】
以下に、実施例および比較例で得られた積層フィルム１００の酸素透過度の測定方法及び耐屈曲性テスト（ゲルボフレックステスト）方法を示す。
Ａ．＜酸素透過度＞
積層フィルム１００の酸素透過度（以下、ＯＴＲと記載する。）は、ＪＩＳ−Ｋ７１２６に基づき、酸素透過度測定装置（ＭＯＣＯＮ酸素透過率測定装置ＯＸ−ＴＲＡＮ２／２２  １０ｘ）を用いて、２３℃・０％ＲＨまたは２３℃・８０％ＲＨの条件下で酸素透過度を測定した。酸素透過度試験は、食品用または医療用軟包装材として用いる場合を想定し、基材側から酸素ガスを透過して試験を行った。
【０１２０】
Ｂ．＜ゲルボフレックステスト＞
耐屈曲性のテスト方法は、いわゆるＡＳＴＭＦ３９２に準拠したゲルボフレックステスター（テスター産業社製）を用いて評価した。
条件としては（ＭＩＬ−Ｂ１３１Ｈ）で１１２ｉｎｃｈ×８ｉｎｃｈの試料片を直径３（１／２）ｉｎｃｈの円筒状とし、両端を保持し、初期把持間隔７ｉｎｃｈとし、ストロークの３（１／２）ｉｎｃｈで、４００度のひねりを加えるものでこの動作の繰り返し往復運動を４０回／ｍｉｎの速さで、２０℃、相対湿度６５％の条件下で行った。
表１に示すように、ゲルボフレックステスト（２０℃・６５％ＲＨ）を１０回または５０回行った後に、酸素透過度の測定（２３℃・０％ＲＨ）を行った。
【０１２１】
Ｃ．＜水蒸気透過度＞
積層フィルム１００の水蒸気透過度（以下、ＷＶＴＲと記載する。）は、ＪＩＳ−Ｋ７１２９に基づき、水蒸気透過度測定装置（ＭＯＣＯＮ水蒸気透過率想定装置ＰＥＲＭＡＴＲＡＮ−Ｗ  ３／３３）を用いて、４０℃・９０％ＲＨの条件下で、水蒸気透過度を測定した。水蒸気透過度試験も酸素透過度試験と同様に、基材１１０側から水蒸気を透過して試験を行った。
【０１２２】
＜実施例１＞
アミン変性ポリビニルアルコール（ＮＶＦ）の水／アルコール溶液に無機層状化合物を分散させてイオン交換を行い、ｐＨ１０のコーティング液を調製した。このコーティング液を、アルミナ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．１−０．４μｍ程度の樹脂被膜（ガスバリア層）が形成された積層フィルム１００を得た。
得られた積層フィルム１００について、ＯＴＲとＷＶＴＲを測定した。その結果を表１に記載した。
続いて、積層フィルム１００にゲルボテスターを用いて屈曲ストレスを一定回数与え、ＯＴＲを測定した。結果を表１のＯＴＲ、ゲルボ後の列に記載した。
【０１２３】
なお、上記のアルミナ蒸着ＰＥＴフィルムは東レフィルム加工社製バリアロックス１０１１ＨＧ品番、厚み１２μｍを使用した。
アミン変性ポリビニルアルコール（ＮＶＦ）は、Ｓｅｌｖｏｌ  Ｕｌｔｉｌｏｃ  ５００３（Ｓｅｋｉｓｕｉ  Ｓｐｅｃｉａｌｔｙ  Ｃｈｅｍｉｃａｌｓ  Ａｍｅｒｉｃａ社製）を使用した。
無機層状化合物は、高純度モンモリロナイト（クニミネ工業社製クニピアＧ）を使用した。
溶媒は、水／エタノール溶液（重量比２：１）を使用した。
【０１２４】
コーティング液を次のようにして調製した。
アミン変性高分子を水に溶解し、水溶液を得た。続いて、水／エタノール溶液を滴下し、撹拌しながら無機層状化合物を徐々に加えた。このとき、アミン変性高分子は２．７重量部であり、無機層状化合物は１．３重量部であり、加えた溶媒（水およびエタノール：濃度３３重量％）は９６重量部であった。その後、エタノールを加え高圧分散してコーティング液を得た。得られたコーティング液のｐＨは１０であった。
【０１２５】
＜実施例２＞
実施例１で調製した分散液に水酸化ナトリウム水溶液（１Ｎ）を滴下し、ｐＨ１４に調製したコーティング液を用いたこと以外は、実施例１と同様にして積層フィルム１００を得た。
得られた積層フィルム１００について、ＯＴＲを測定した。その結果を表１に記載した。続いて、積層フィルム１００にゲルボテスターを用いて屈曲ストレスを一定回数与え、ＯＴＲを測定した。結果を表１のＯＴＲ、ゲルボ後の列に記載した。
【０１２６】
＜実施例３＞
蒸着層１２０を有する基材１１０として、シリカ蒸着のＰＥＴフィルム（１２μｍ）を用いたこと以外は、実施例１と同様にして積層フィルム１００を得た。
得られた積層フィルム１００について、ＯＴＲを測定した結果を表１に記載した。
続いて、積層フィルム１００にゲルボテスターを用いて屈曲ストレスを一定回数与え、ＯＴＲを測定した。結果を表１のＯＴＲ、ゲルボ後の列に記載した。
【０１２７】
＜実施例４＞
アミン変性ポリビニルアルコール（ＮＶＦ）と水／アルコール溶液と無機層状化合物とを混ぜ、ｐＨ１２．４のコーティング液を調製した。このコーティング液を、アルミナ蒸着ＰＥＴフィルム（１２μｍ）の蒸着面上にウェットコーティングによって塗布した。次に、コーティング液が塗布された基材フィルムを加熱乾燥し溶媒を除去することにより、０．１−０．２μｍ程度の樹脂被膜（ガスバリア層１３０）を形成した。その他は、実施例１と同様にして積層フィルム１００を得た。
得られた積層フィルム１００について、ＯＴＲを測定した。その結果を表１に記載した。
【０１２８】
＜実施例５＞
アミン変性ポリビニルアルコール（ＮＶＦ）と水／アルコール溶液と無機層状化合物を混ぜ、イオン交換を実施しｐＨ９．６のコーティング液を調製した。このコーティング液を、蒸着層とＰＥＴ基材との密着強度の弱いアルミナ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．１−０．２μｍ程度の樹脂被膜（ガスバリア層１３０）を形成した。その他は、実施例１と同様にして積層フィルム１００を得た。
得られた積層フィルム１００について、ＯＴＲおよびＷＶＴＲを測定した。その結果を表１に記載した。続いて、積層フィルム１００にゲルボテスターを用いて屈曲ストレスを任意の回数与え、ＯＴＲを測定した。結果を表１のＯＴＲ、ゲルボの列に記載した。
【０１２９】
＜実施例６＞
アミン変性ポリビニルアルコール（ＮＶＦ）と水／アルコール溶液と無機層状化合物を混ぜ、イオン交換を実施しｐＨ９．６のコーティング液を調製した。このコーティング液を、基材であるアルミ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．１−０．２μｍ程度の樹脂被膜（ガスバリア層１３０）を形成した。その他は、実施例１と同様にして積層フィルム１００を得た。
得られた積層フィルム１００について、ＯＴＲを測定した。その結果を表１に記載した。続いて、積層フィルム１００にゲルボテスターを用いて屈曲ストレスを任意の回数与え、ＯＴＲを測定した。結果を表１のＯＴＲ、ゲルボ後の列に記載した。
【０１３０】
＜実施例７＞
アミン変性ポリビニルアルコール（ＮＶＦ）と水／アルコール溶液と無機層状化合物を混ぜ、イオン交換を実施しｐＨ９．６のコーティング液を調製した。このコーティング液を、アルミ蒸着ＯＮＹフィルム（１５μｍ）の蒸着面上にウェットコーティング技術を用いて塗布した。次に、コーティング液が塗布された基材フィルムを加熱乾燥し溶媒を除去することにより、０．１−０．２μｍ程度の樹脂被膜（ガスバリア層１３０）を形成した。その他は、実施例１と同様にして積層フィルム１００を得た。
得られた積層フィルム１００について、ＯＴＲを測定した。その結果を表１に記載した。
【０１３１】
＜実施例８＞
アミン変性ポリビニルアルコール（ＮＶＦ）と水／アルコール溶液と無機層状化合物を混ぜ、イオン交換を実施しｐＨ９．６の分散液を調製した。この分散液に塩酸（１Ｎ）を滴下しｐＨ７．３に調製した。このコーティング液を、アルミナ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．４μｍ程度の樹脂被膜（ガスバリア層１３０）を形成した。その他は、実施例１と同様にして積層フィルム１００を得た。
得られた積層フィルムについて、ＯＴＲを測定した。その結果を表１のＯＴＲの列に記載した。
【０１３２】
＜実施例９＞
アミン変性ポリビニルアルコール（ＮＶＦ）と水／アルコール溶液と無機層状化合物を混ぜ、イオン交換を実施しｐＨ９．６の分散液を調製した。この分散液に塩酸（１Ｎ）を滴下しｐＨ７．９に調製した。このコーティング液を、アルミナ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．４μｍ程度の樹脂被膜（ガスバリア層１３０）を形成した。その他は、実施例１と同様にして積層フィルム１００を得た。
得られた積層フィルム１００について、ＯＴＲを測定した。その結果を表１のＯＴＲの列に記載した。
【０１３３】
＜実施例１０＞
アミン変性ポリビニルアルコール（ＮＶＦ）と水／アルコール溶液と無機層状化合物を混ぜ、イオン交換を実施しｐＨ９．６の分散液を調製した。この分散液に塩酸（１Ｎ）を滴下しｐＨ８．８に調製した。このコーティング液を、アルミナ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．４μｍ程度の樹脂被膜（ガスバリア層１３０）を形成した。その他は、実施例１と同様にして積層フィルム１００を得た。
得られた積層フィルム１００について、ＯＴＲを測定した。その結果を表１のＯＴＲの列に記載した。
【０１３４】
＜実施例１１＞
アミン変性ポリビニルアルコール（ＮＶＦ）と水／アルコール溶液と無機層状化合物を混ぜ、イオン交換を実施しｐＨ９．６の分散液を調製した。この分散液に水酸化ナトリウム水溶液（１Ｎ）を滴下しｐＨ１１に調製した。このコーティング液を、アルミナ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．４μｍ程度の樹脂被膜（ガスバリア層１３０）を形成した。その他は、実施例１と同様にして積層フィルム１００を得た。
得られた積層フィルム１００について、ＯＴＲを測定した。その結果を表１のＯＴＲの列に記載した。
【０１３５】
＜実施例１２＞
アミン変性ポリビニルアルコール（ＮＶＦ）と水／アルコール溶液と無機層状化合物を混ぜ、イオン交換を実施しｐＨ９．６の分散液を調製した。この分散液に水酸化ナトリウム水溶液（１Ｎ）を滴下しｐＨ１２に調製した。このコーティング液を、アルミナ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．４μｍ程度の樹脂被膜（ガスバリア層１３０）を形成した。その他は、実施例１と同様にして積層フィルム１００を得た。
得られた積層フィルム１００について、ＯＴＲを測定した。その結果を表１のＯＴＲの列に記載した。
【０１３６】
＜実施例１３＞
アミン変性ポリビニルアルコール（ＮＶＦ）と水／アルコール溶液と無機層状化合物を混ぜ、イオン交換を実施しｐＨ９．６の分散液を調製した。この分散液に水酸化ナトリウム水溶液（１Ｎ）を滴下しｐＨ１３に調製した。このコーティング液を、アルミナ蒸着ＰＥＴフィルム（１２μｍ）の蒸着面上にウェットコーティング技術を用いて塗布した。次に、コーティング液が塗布された基材フィルムを加熱乾燥し溶媒を除去することにより、０．４μｍ程度の樹脂被膜（ガスバリア層１３０）を形成した。その他は、実施例１と同様にして積層フィルム１００を得た。
得られた積層フィルム１００について、ＯＴＲを測定した。その結果を表１のＯＴＲの列に記載した。
【０１３７】
＜比較例１＞
実施例１で調製した分散液に塩酸（１Ｎ）を滴下しｐＨ７に調製したコーティング液を用いたこと以外は、実施例１と同様にして積層フィルムを得た。
得られた積層フィルムについて、ＯＴＲを測定した結果を表１に記載した。
続いて、積層フィルムにゲルボテスターを用いて屈曲ストレスを一定回数与え、ＯＴＲを測定した。結果を表１のＯＴＲ、ゲルボ後の列に記載した。
【０１３８】
＜比較例２＞
実施例１で調製した分散液に塩酸（１Ｎ）を滴下しｐＨ２に調製したコーティング液を用いたこと以外は、実施例１と同様にして積層フィルムを得た。得られた積層フィルムについて、ＯＴＲを測定した結果を表１に記載した。
続いて、積層フィルムにゲルボテスターを用いて屈曲ストレスを一定回数与え、ＯＴＲを測定した。結果を表１のＯＴＲ、ゲルボ後の列に記載した。
【０１３９】
＜比較例３＞
蒸着層１２０が形成されていないＰＥＴフィルム（１２μｍ）を用いたこと以外は、実施例１と同様にして積層フィルムを得た。
得られた積層フィルムについて、ＯＴＲおよびＷＶＴＲを測定した結果を表１に記載した。続いて、積層フィルムにゲルボテスターを用いて屈曲ストレスを一定回数与え、ＯＴＲを測定した。結果を表１のＯＴＲ、ゲルボ後の列に記載した。
【０１４０】
＜比較例４＞
コーティング液として、ポリビニルアルコールの水／アルコール溶液に無機層状化合物を分散させてｐＨ７のコーティング液を調製した（ポリビニルアルコール２．７重量部、無機層状化合物１．３重量部、水およびエタノール（濃度３３重量％）９６重量部、固形分濃度４重量％）こと以外は、実施例１と同様にして積層フィルムを得た。
得られた積層フィルムについて、ＯＴＲを測定した結果を表１に記載した。続いて、積層フィルムにゲルボテスターを用いて屈曲ストレスを一定回数与え、ＯＴＲを測定した。結果を表１のＯＴＲ、ゲルボ後の列に記載した。
【０１４１】
＜比較例５＞
コーティング液として、ポリビニルアルコールの水／アルコール溶液（ポリビニルアルコール濃度４重量％、ｐＨ７）を用いたこと以外は、実施例１と同様にして積層フィルムを得た。
得られた積層フィルムについて、ＯＴＲを測定した結果を表１に記載した。
続いて、積層フィルムにゲルボテスターを用いて屈曲ストレスを一定回数与え、ＯＴＲを測定した。結果を表１のＯＴＲ、ゲルボ後の列に記載した。
【０１４２】
＜比較例６＞
コーティング液として、アミン変性ポリビニルアルコールの水／アルコール溶液（ｐＨ１０）を用いたこと以外は、実施例１と同様にして積層フィルムを得た。得られた積層フィルムについて、ＯＴＲを測定した結果を表１に記載した。
続いて、積層フィルムにゲルボテスターを用いて屈曲ストレスを一定回数与え、ＯＴＲを測定した。結果を表１のＯＴＲ、ゲルボ後の列に記載した。
【０１４３】
＜比較例７＞
アルミナ蒸着ＰＥＴフィルム（１２μｍ）のＯＴＲを測定し、表１に記載した。
続いて、フィルムにゲルボテスターを用いて屈曲ストレスを一定回数与え、ＯＴＲを測定した。結果を表１のＯＴＲ、ゲルボ後の列に記載した。
【０１４４】
＜比較例８＞
シリカ蒸着ＰＥＴフィルム（１２μｍ）のＯＴＲおよびＷＶＴＲを測定し、表１に記載した。
続いて、フィルムにゲルボテスターを用いて屈曲ストレスを一定回数与え、ＯＴＲを測定した。結果を表１のＯＴＲ、ゲルボ後の列に記載した。
【０１４５】
＜比較例９＞
蒸着層１２０が形成されていないＰＥＴフィルム（１２μｍ）のＯＴＲを測定し、表１に記載した。
続いて、フィルムにゲルボテスターを用いて屈曲ストレスを一定回数与え、ＯＴＲを測定した。結果を表１のＯＴＲ、ゲルボ後の列に記載した。
【０１４６】
＜比較例１０＞
蒸着層１２０が形成されていないＯＰＰフィルム（２０μｍ）を用いたこと以外は、実施例５と同様にして積層フィルムを得た。
得られた積層フィルムについて、ＯＴＲを測定した。その結果を表１のＯＴＲの列に記載した。
【０１４７】
＜比較例１１＞
蒸着層１２０が形成されていないＬＬＤＰＥフィルム（直鎖状低密度ポリエチレンフィルム７０μｍ）を用いたこと以外は、実施例５と同様にして積層フィルムを得た。
得られた積層フィルムについて、ＯＴＲを測定した。その結果を表１のＯＴＲの列に記載した。
【０１４８】
＜比較例１２＞
蒸着層１２０が形成されていないＬＤＰＥフィルム（低密度ポリエチレンフィルム７０μｍ）を用いて、コーティング液のｐＨを１０．３に調整したこと以外は、実施例１と同様にして積層フィルムを得た。
得られた積層フィルムについて、ＯＴＲを測定した。その結果を表１のＯＴＲの列に記載した。
【０１４９】
＜比較例１３＞
蒸着層１２０とＰＥＴ基材１１０との密着強度の弱いアルミナ蒸着ＰＥＴフィルム（１２μｍ）を用いて、ＯＴＲおよびＷＶＴＲを測定し、表１に記載した。続いて、積層フィルムにゲルボテスターを用いて屈曲ストレスを一定回数与え、ＯＴＲを測定した。結果を表１のゲルボ後の列に記載した。
【０１５０】
＜比較例１４＞
蒸着層１２０上にコーティング層を有するアルミナ蒸着ＰＥＴフィルム（１２μｍ）を用いて、ＯＴＲおよびＷＶＴＲを測定し、表１に記載した。続いて、積層フィルムにゲルボテスターを用いて屈曲ストレスを一定回数与え、ＯＴＲを測定した。結果を表１のゲルボ後の列に記載した。
【０１５１】
＜比較例１５＞
アルミ蒸着ＰＥＴフィルム（１２μｍ）のＯＴＲを測定し、表１に記載した。続いて、積層フィルムにゲルボテスターを用いて屈曲ストレスを一定回数与え、ＯＴＲを測定した。結果を表１のゲルボ後の列に記載した。
【０１５２】
【表１】
2019119214.tif 000004
【０１５３】
表１中の略号は以下の通りである。
ＮＶＦはアミン変性ポリビニルアルコールとしてＳｅｌｖｏｌ  Ｕｌｔｉｌｏｃ  ５００３（Ｓｅｋｉｓｕｉ  Ｓｐｅｃｉａｌｔｙ  Ｃｈｅｍｉｃａｌｓ  Ａｍｅｒｉｃａ社製）を示し、ｆｉｌｌｅｒは無機層状化合物として高純度モンモリロナイト（クニミネ工業社製クニピアＧ）を示し、ＰＶＡはポリビニルアルコールを示す。
ＰＥＴはポリエチレンテレフタレート、ＯＮＹは延伸ナイロン、ＯＰＰは延伸ポリプロピレン、ＬＬＤＰＥは直鎖状低密度ポリエチレン、ＬＤＰＥは低密度ポリエチレンを示す。
表１中のＯＴＲの単位はｃｃ／ｍ２・ｄａｙ・ａｔｍであり、ＷＶＴＲの単位はｇ／ｍ２・ｄａｙである。
表１に示す結果から、以下のことがわかる。
【０１５４】
実施例１から３のように、蒸着基材上にアミン変性高分子と無機層状化合物とを含む塩基性のコーティング液を塗布、乾燥して樹脂組成物からなるガスバリア層１３０を形成した積層フィルム１００では、ゲルボ前およびゲルボ後の酸素透過度がともに低い。一般には、ゲルボテスト前での酸素透過度が０．１ｃｃ／ｍ２・ｄａｙ・ａｔｍ以下の場合を「良」とされ、ゲルボテスト５０回後での酸素透過度が１５ｃｃ／ｍ２・ｄａｙ・ａｔｍ以下である場合を「良」とされている。
【０１５５】
しかし、比較例１のように中性のコーティング液を用い、または比較例２のように酸性のコーティング液を用い、その他は実施例１と同様にして蒸着基材上にコーティング液を塗布、乾燥して積層フィルムを作製した場合には、ゲルボテストの前後において、ともに酸素透過度が高く、酸素バリア性に劣った。
比較例３のように、蒸着フィルム基材を用いない場合は、ゲルボテスト前において酸素透過度が低かった。比較例５および６のように、コーティング液が無機層状化合物を含まない場合は、特にゲルボテスト５０回後において酸素透過度が著しく高かった。
【０１５６】
実施例１および２は、比較例１〜８に比べてゲルボ後のＯＴＲが非常に低い。このことから、実施例１および２のガスバリア層１３０の密着性が高いことがわかる。
この理由は、ガスバリア層１３０を構成するコーティング液が基材１１０まで浸透したため密着性が高まったものと推測される。したがって、本発明の積層フィルム１００は密着性（ガスバリア層１３０と蒸着層１２０および蒸着層１２０と基材１１０の密着性）が高いため、屈曲ストレスを与えた後もガスバリア性能を良好に維持することができる。
【０１５７】
実施例８は比較例１に比べるとＯＴＲ値が大幅に減少していることがわかる。これは、コーティング液のｐＨを塩基性にすることで、コーティング液が蒸着層をわずかに溶解させて、蒸着層にあった微細孔を塞ぎ蒸着層が密で平坦な構造となることで、ガスバリア性能を著しく高めたものと推測される。
【０１５８】
また、実施例８−１３では、コーティング液のｐＨを７．３−１３に変化させている。その結果、コーティング液のｐＨは高い方がＯＴＲ値は低くなるが、ｐＨが高くなりすぎるとＯＴＲ値が高くなる。すなわち、ｐＨが高いコーティング液で蒸着層をわずかに溶解させることでガスバリア性能を高められる一方で、ｐＨが高すぎると蒸着層を劣化させてガスバリア性能が低下するものと推測される。したがって、コーティング液のｐＨは７．３より大きく１３より小さくすることがより好ましい。
【０１５９】
さらに、実施例５および比較例１３は、他の実施例と比べて蒸着層と基材との密着強度の弱いアルミナ蒸着ＰＥＴフィルムを使用した。その結果、ゲルボフレックステスト後の結果は悪くなるが（比較例７および比較例１３）、本発明の構成としてコーティング液を使用することにより、ＯＴＲ値、ゲルボ後ＯＴＲ値、ＷＶＴＲ値ともに高い性能となる（実施例５）。
したがって、蒸着層と基材との密着強度が弱い場合であっても、本発明の構成とすることにより高いガスバリア性能と高い耐屈曲性とを併せ持つガスバリア性積層フィルムを得ることができる。
【０１６０】
［実施形態における各部と請求項の各構成要素との対応関係］
本明細書における積層フィルム１００が「ガスバリア性積層フィルム」に相当し、基材１１０が「基材」に相当し、蒸着層１２０が「蒸着層」に相当し、ガスバリア層１３０が「ガスバリア層」に相当する。
【符号の説明】
【０１６１】
１００  ガスバリア性積層フィルム
１１０  基材
１２０  蒸着層
１３０  ガスバリア層
【図１】
2019119214.tif 000005